【手続補正書】
【提出日】平成17年9月2日(2005.9.2)
【手続補正１】
【補正対象書類名】特許請求の範囲
【補正対象項目名】全文
【補正方法】変更
【補正の内容】
【特許請求の範囲】
【請求項１】
触媒と上流のＥＧＯセンサーと下流のＥＧＯセンサーを含んで成る排気装置製品であって、前記触媒が
酸素貯蔵成分をこれが前以て決めておいた酸素貯蔵能力を示すような濃度で含んで成る卑金属アンダーコート、および
少なくとも１層の触媒層、
を含んで成っていて前記前以て決めておいた酸素貯蔵能力と前記触媒のＴＷＣ性能が相互に関係する排気装置製品。
【請求項２】
前記触媒に通じる排気出口を有するガソリンエンジンも更に含んで成る請求項１記載の排気装置製品。
【請求項３】
前記卑金属アンダーコートがある担体の上に位置しかつ前記少なくとも１層の触媒層が前記担体が位置する側とは反対側の前記卑金属アンダーコート上に位置する請求項１記載の排気装置製品。
【請求項４】
前記酸素貯蔵成分がセリア、プラセオジミアおよびこれらの混合物から成る群から選択される請求項３記載の排気装置製品。
【請求項５】
前記卑金属アンダーコートが更にジルコニウム成分、ニッケル成分、及び鉄成分から選択される成分も含んで成る請求項３記載の排気装置製品。
【請求項６】
前記触媒が前記卑金属アンダーコートの上部に位置する触媒層を少なくとも２層含んで成る請求項１記載の排気装置製品。
【請求項７】
前記触媒が触媒ゾーンを少なくとも２つ含んで成る請求項１記載の排気装置製品。
【請求項８】
前記下流のＥＧＯセンサーが前記触媒ゾーンと触媒ゾーンの間に位置する請求項７記載の排気装置製品。
【請求項９】
前記卑金属アンダーコートが白金族金属成分を実質的に含有しない請求項１記載の排気装置製品。
【請求項１０】
排気ガス処理用触媒であって、
担体；
前記担体の上に位置していてアンダーコートセリア−ジルコニア複合体とアンダーコート支持体を含んで成る卑金属アンダーコート；
前記担体が位置する側とは反対側の前記卑金属アンダーコート上に位置していて白金成分と１番目の支持体を含んで成る１番目の層；および
前記卑金属アンダーコートが位置する側とは反対側の前記１番目の層上に位置していてロジウム成分と２番目の支持体を含んで成る２番目の層；
を含んで成る排気ガス処理用触媒。
【請求項１１】
前記触媒が底面位置に位置する請求項１又は１０記載の排気ガス処理用触媒。
【請求項１２】
前記触媒が直結した位置に位置する請求項１又は１０記載の排気ガス処理用触媒。
【請求項１３】
排気ガス処理用触媒であって、
担体；
前記担体の上に位置していてセリア−ジルコニア複合体とアンダーコート金属支持体を含んで成る卑金属アンダーコート；
前記担体が位置する側とは反対側の前記卑金属アンダーコート上に位置していて１番目の上流の白金成分と１番目の上流のパラジウム成分と１番目の上流の支持体を含んで成る１番目の上流ゾーン；
前記担体が位置する側とは反対側の前記卑金属アンダーコート上に前記１番目の上流ゾーンに隣接して位置していて１番目の下流の白金成分と１番目の下流の支持体を含んで成る１番目の下流ゾーン；
前記１番目の上流ゾーンの上に前記卑金属アンダーコートが位置する側とは反対側に位置していて２番目の上流の白金成分と２番目の上流のパラジウム成分と２番目の上流のロジウム成分と２番目の上流の支持体を含んで成る２番目の上流ゾーン；および
前記卑金属アンダーコートが位置する側とは反対側の前記１番目の下流ゾーンの上に前記２番目の上流ゾーンに隣接して位置していて２番目の下流のロジウム成分と２番目の下流の支持体を含んで成る２番目の下流ゾーン；
を含んで成る排気ガス処理用触媒。
【請求項１４】
酸素貯蔵成分を伴う卑金属アンダーコートを有する触媒を製造する方法であって、
卑金属ウォッシュコート組成物の中の酸素貯蔵成分が前以て決めておいた酸素貯蔵能力を示すようにそれの濃度を決定するが、ここで、前記前以て決めておいた酸素貯蔵能力と触媒が示すＴＷＣ性能を相互に関係させ、
ある担体を前記卑金属ウォッシュコート組成物で被覆し、そして
前記卑金属アンダーコートを少なくとも１層の触媒ウォッシュコート組成物で被覆する、
ことを含んで成る方法。
【請求項１５】
触媒と上流のＨＥＧＯセンサーと下流のＨＥＧＯセンサーを含んで成っていて前記触媒が卑金属アンダーコートと少なくとも１種の触媒層を含んで成る排気装置製品が示す酸素貯蔵能力を監視する方法であって、
未燃焼炭化水素、窒素酸化物、酸素および一酸化炭素を含んで成る排気ガスを前記排気装置製品に通し、
前記上流および下流のＨＥＧＯセンサーの各々が示す電圧変化の頻度を記録し、
その記録された頻度を比較し、そして
その記録された頻度が前以て決めておいた比率に到達した時点で障害信号を送る、
ことを含んで成る方法。
【請求項１６】
前記前以て決めておいた比率と前記触媒が示すＴＷＣ性能を相互に関係させる請求項１５記載の方法。
【手続補正２】
【補正対象書類名】明細書
【補正対象項目名】００９６
【補正方法】変更
【補正の内容】
【００９６】
好適な態様を強調することで本発明を記述してきたが、そのような好適な装置および方法の変形を用いることができかつ本発明を本明細書に具体的に記述した様式とは別の様式で実施してもよいことを意図することは本分野の通常の技術者に明らかであろう。従って、本発明に、本請求の範囲で定義する如き発明の精神および範囲の範囲内に含まれるあらゆる修飾形を包含させる。
本発明の好適な実施の態様は次のとおりである。
１．触媒と上流のＥＧＯセンサーと下流のＥＧＯセンサーを含んで成る排気装置製品であって、前記触媒が
酸素貯蔵成分をこれが前以て決めておいた酸素貯蔵能力を示すような濃度で含んで成る卑金属アンダーコート、および
少なくとも１層の触媒層、
を含んで成っていて前記前以て決めておいた酸素貯蔵能力と前記触媒のＴＷＣ性能が相互に関係する排気装置製品。
２．前記触媒に通じる排気出口を有するガソリンエンジンも更に含んで成る上記１記載の排気装置製品。
３．前記卑金属アンダーコートがある担体の上に位置しかつ前記少なくとも１層の触媒層が前記担体が位置する側とは反対側の前記卑金属アンダーコート上に位置する上記１記載の排気装置製品。
４．前記酸素貯蔵成分がセリア、プラセオジミアおよびこれらの混合物から成る群から選択される上記３記載の排気装置製品。
５．前記酸素貯蔵成分がセリアである上記４記載の排気装置製品。
６．前記酸素貯蔵成分が前記卑金属アンダーコートの少なくとも１０重量％を含んでなる上記５記載の排気装置製品。
７．前記酸素貯蔵成分が前記卑金属アンダーコートの少なくとも２０重量％を含んでなる上記５記載の排気装置製品。
８．前記酸素貯蔵成分がセリア−ジルコニア複合体である上記３記載の排気装置製品。
９．前記卑金属アンダーコートの中にセリア−ジルコニア複合体が約０．３から約１．５ｇ／立方インチ存在する上記８記載の排気装置製品。
１０．前記卑金属アンダーコートが更にジルコニウム成分も含んで成る上記３記載の排気装置製品。
１１．前記卑金属アンダーコートが更にニッケル成分もしくは鉄成分も前記卑金属アンダーコートの約１から約２５重量％含んで成る上記３記載の排気装置製品。
１２．前記触媒が前記卑金属アンダーコートの上部に位置する触媒層を少なくとも２層含んで成る上記１記載の排気装置製品。
１３．前記触媒が触媒ゾーンを少なくとも２つ含んで成る上記１記載の排気装置製品。
１４．前記下流のＥＧＯセンサーが前記触媒ゾーンと触媒ゾーンの間に位置する上記１３記載の排気装置製品。
１５．前記担体がハニカム型担体である上記３記載の排気装置製品。
１６．更に上流の導管と下流の導管も含んで成っていて前記触媒が前記上流の導管と下流の導管に挟まれていてそれらと列の状態で存在する上記１記載の排気装置製品。
１７．前記触媒が直結した位置に位置する上記１記載の排気装置製品。
１８．前記触媒が底面位置に位置する上記１記載の排気装置製品。
１９．前記上流および下流のＥＧＯセンサーが加熱されるＥＧＯセンサーである上記１記載の排気装置製品。
２０．前記卑金属アンダーコートが白金族金属成分を実質的に含有しない上記１記載の排気装置製品。
２１．排気ガス処理用触媒であって、
担体；
前記担体の上に位置していてアンダーコートセリア−ジルコニア複合体とアンダーコート支持体を含んで成る卑金属アンダーコート；
前記担体が位置する側とは反対側の前記卑金属アンダーコート上に位置していて白金成分と１番目の支持体を含んで成る１番目の層；および
前記卑金属アンダーコートが位置する側とは反対側の前記１番目の層上に位置していてロジウム成分と２番目の支持体を含んで成る２番目の層；
を含んで成る排気ガス処理用触媒。
２２．前記アンダーコート支持体、前記１番目の支持体および前記２番目の支持体が活性アルミナを含んで成る上記２１記載の排気ガス処理用触媒。
２３．活性アルミナを含んで成る前記アンダーコート支持体が約０．２ｇ／立方インチから約２．０ｇ／立方インチ存在し、かつ
アンダーコートセリア−ジルコニア複合体が約０．１ｇ／立方インチから２．０ｇ／立方インチ存在する、
上記２１記載の排気ガス処理用触媒。
２４．前記卑金属アンダーコートが、更に、
アンダーコートジルコニウム成分、および
アンダーコートニッケル成分
も含んで成り、かつ
前記１番目の層が、更に、
１番目のセリア−ジルコニア複合体、
１番目のジルコニウム成分、および
少なくとも１種の１番目のアルカリ土類金属成分、
も含んで成り、かつ
前記２番目の層が、更に、
２番目のセリア−ジルコニア複合体、および
２番目のジルコニウム成分、
も含んで成る上記２３記載の排気ガス処理用触媒。
２５．前記アンダーコートニッケル成分が約０．０２５ｇ／立方インチから約０．７ｇ／立方インチ存在し、かつ
前記アンダーコートジルコニウム成分が約０．０１ｇ／立方インチから約０．２０ｇ／立方インチ存在する、
上記２４記載の排気ガス処理用触媒。
２６．前記１番目のアルカリ土類金属成分がストロンチウム、バリウム、カルシウムおよびマグネシウム成分から成る群から選択される上記２４記載の排気ガス処理用触媒。
２７．前記１番目の白金成分が約１ｇ／立方フィートから約１００ｇ／立方フィート存在し、
前記２番目のロジウム成分が約２ｇ／立方フィートから約２０ｇ／立方フィート存在し、
活性アルミナを含んで成る前記アンダーコート支持体が約０．２ｇ／立方インチから約２．０ｇ／立方インチ存在し、
活性アルミナを含んで成る前記１番目の支持体が約０．２ｇ／立方インチから約２．０ｇ／立方インチ存在し、
活性アルミナを含んで成る前記２番目の支持体が約０．２ｇ／立方インチから約２．０ｇ／立方インチ存在し、
前記アンダーコートセリア−ジルコニア複合体が約０．１ｇ／立方インチから約２．０ｇ／立方インチ存在し、
前記１番目のセリア−ジルコニア複合体が約０．０２５ｇ／立方インチから約２．０ｇ／立方インチ存在し、
前記２番目のセリア−ジルコニア複合体が約０．０２５ｇ／立方インチから約１．５ｇ／立方インチ存在し、
前記アンダーコートジルコニウム成分が約０．０１ｇ／立方インチから約０．２０ｇ／立方インチ存在し、
前記１番目のジルコニウム成分が約０．０１ｇ／立方インチから約０．２０ｇ／立方インチ存在し、
前記２番目のジルコニウム成分が約０．０１ｇ／立方インチから約０．２０ｇ／立方インチ存在し、
前記アンダーコートニッケル成分が約０．０２５ｇ／立方インチから約０．７ｇ／立方インチ存在し、かつ
１番目のバリウム成分を含んで成る前記少なくとも１種の１番目のアルカリ土類金属成分が約０．０２５ｇ／立方インチから約０．３ｇ／立方インチ存在する、
上記２４記載の排気ガス処理用触媒。
２８．前記担体がハニカム型担体である上記２１記載の排気ガス処理用触媒。
２９．前記触媒が底面位置に位置する上記２１記載の排気ガス処理用触媒。
３０．前記触媒が直結した位置に位置する上記２１記載の排気ガス処理用触媒。
３１．排気ガス処理用触媒であって、
担体；
前記担体の上に位置していてセリア−ジルコニア複合体とアンダーコート金属支持体を含んで成る卑金属アンダーコート；
前記担体が位置する側とは反対側の前記卑金属アンダーコート上に位置していて１番目の上流の白金成分と１番目の上流のパラジウム成分と１番目の上流の支持体を含んで成る１番目の上流ゾーン；
前記担体が位置する側とは反対側の前記卑金属アンダーコート上に前記１番目の上流ゾーンに隣接して位置していて１番目の下流の白金成分と１番目の下流の支持体を含んで成る１番目の下流ゾーン；
前記１番目の上流ゾーンの上に前記卑金属アンダーコートが位置する側とは反対側に位置していて２番目の上流の白金成分と２番目の上流のパラジウム成分と２番目の上流のロジウム成分と２番目の上流の支持体を含んで成る２番目の上流ゾーン；および
前記卑金属アンダーコートが位置する側とは反対側の前記１番目の下流ゾーンの上に前記２番目の上流ゾーンに隣接して位置していて２番目の下流のロジウム成分と２番目の下流の支持体を含んで成る２番目の下流ゾーン；
を含んで成る排気ガス処理用触媒。
３２．前記アンダーコート支持体、１番目の上流の支持体、１番目の下流の支持体、２番目の上流の支持体および２番目の下流の支持体が活性アルミナを含んで成る上記３１記載の排気ガス処理用触媒。
３３．前記アンダーコート支持体が約０．１ｇ／立方インチから約２．０ｇ／立方インチ存在し、かつ
前記アンダーコートセリア−ジルコニア複合体が約０．１ｇ／立方インチから約２．０ｇ／立方インチ存在する、
上記３１記載の排気ガス処理用触媒。
３４．前記１番目の上流の層が、更に、
１番目の上流のセリア−ジルコニア複合体；
１番目の上流のジルコニウム成分；
少なくとも１種の１番目の上流のアルカリ土類金属成分；および
ランタン成分およびネオジム成分から成る群から選択される少なくとも１種の１番目の上流の希土類金属成分；
も含んで成り、かつ
前記１番目の下流の層が、更に、
１番目の下流のセリア−ジルコニア複合体；
１番目の下流のジルコニウム成分；および
１番目の下流のアルカリ土類金属成分；
も含んで成り、かつ
前記２番目の上流の層が、更に、
２番目の上流のセリア−ジルコニア複合体；
２番目の上流のジルコニウム成分；および
少なくとも１種の２番目の上流のアルカリ土類金属成分；
も含んで成り、かつ
前記２番目の下流の層が、更に、
２番目の下流のセリア−ジルコニア複合体；および
２番目の下流のジルコニウム成分； 
も含んで成る上記３３記載の排気ガス処理用触媒。
３５．更にアンダーコートジルコニウム成分も約０．０１ｇ／立方インチから約０．２０ｇ／立方インチ含んで成る上記３３記載の排気ガス処理用触媒。
３６．前記１番目の上流、１番目の下流および２番目の上流のアルカリ土類金属成分がストロンチウム、バリウム、カルシウムおよびマグネシウム成分から成る群から選択される上記３４記載の排気ガス処理用触媒。
３７．前記１番目の上流の白金成分が約１ｇ／立方フィートから約１００ｇ／立方フィート存在し、
前記１番目の上流のパラジウム成分が約１ｇ／立方フィートから約２００ｇ／立方フィート存在し、
前記１番目の下流の白金成分が約１ｇ／立方フィートから約１００ｇ／立方フィート存在し、
前記２番目の上流の白金成分が約１ｇ／立方フィートから約１００ｇ／立方フィート存在し、
前記２番目の上流のパラジウム成分が約１ｇ／立方フィートから約２００ｇ／立方フィート存在し、
前記２番目の上流のロジウム成分が約１ｇ／立方フィートから約１００ｇ／立方フィート存在し、
前記２番目の下流のロジウム成分が約１ｇ／立方フィートから約２０ｇ／立方フィート存在し、
前記アンダーコート支持体が約０．１ｇ／立方インチから約２．０ｇ／立方インチ存在し、
前記１番目の上流の支持体が約０．２ｇ／立方インチから約２．０ｇ／立方インチ存在し、
前記１番目の下流の支持体が約０．２ｇ／立方インチから約２．０ｇ／立方インチ存在し、
前記２番目の上流の支持体が約０．２ｇ／立方インチから約２．０ｇ／立方インチ存在し、
前記２番目の下流の支持体が約０．１ｇ／立方インチから約２．０ｇ／立方インチ存在し、
前記アンダーコートセリア−ジルコニア複合体が約０．１ｇ／立方インチから約２．０ｇ／立方インチ存在し、
前記１番目の上流のセリア−ジルコニア複合体が約０．０２５ｇ／立方インチから約１．５ｇ／立方インチ存在し、
前記１番目の下流のセリア−ジルコニア複合体が約０．０２５ｇ／立方インチから約１．５ｇ／立方インチ存在し、
前記２番目の上流のセリア−ジルコニア複合体が約０．０２５ｇ／立方インチから約１．５ｇ／立方インチ存在し、
前記２番目の下流のセリア−ジルコニア複合体が約０．０２５ｇ／立方インチから約１．５ｇ／立方インチ存在し、
前記アンダーコートジルコニウム成分が約０．０１ｇ／立方インチから約０．２０ｇ／立方インチ存在し、
前記１番目の上流のジルコニウム成分が約０．０１ｇ／立方インチから約０．２０ｇ／立方インチ存在し、
前記１番目の下流のジルコニウム成分が約０．０１ｇ／立方インチから約０．２０ｇ／立方インチ存在し、
前記２番目の上流のジルコニウム成分が約０．０１ｇ／立方インチから約０．２０ｇ／立方インチ存在し、
前記２番目の下流のジルコニウム成分が約０．０１ｇ／立方インチから約０．２０ｇ／立方インチ存在し、
１番目の上流のバリウム成分を含んで成る前記１番目の上流のアルカリ土類金属成分が約０．０１ｇ／立方インチから約０．３０ｇ／立方インチ存在し、
１番目の上流のストロンチウム成分が約０．０２５ｇ／立方インチから約０．３ｇ／立方インチ存在し、
１番目の下流のバリウム成分を含んで成る前記１番目の下流のアルカリ土類金属成分が約０．０２５ｇ／立方インチから約０．３ｇ／立方インチ存在し、
２番目の上流のバリウム成分を含んで成る前記２番目の上流のアルカリ土類金属成分が約０．０２５ｇ／立方インチから約０．３ｇ／立方インチ存在し、かつ
１番目の上流のランタン成分を含んで成る前記１番目の上流の希土類金属成分が約０．０１ｇ／立方インチから約０．３ｇ／立方インチ存在する、
上記３４記載の排気ガス処理用触媒。
３８．前記担体がハニカム型担体である上記３１記載の排気ガス処理用触媒。
３９．前記触媒が直結した位置に位置する上記３１記載の排気ガス処理用触媒。
４０．酸素貯蔵成分を伴う卑金属アンダーコートを有する触媒を製造する方法であって、
卑金属ウォッシュコート組成物の中の酸素貯蔵成分が前以て決めておいた酸素貯蔵能力を示すようにそれの濃度を決定するが、ここで、前記前以て決めておいた酸素貯蔵能力と触媒が示すＴＷＣ性能を相互に関係させ、
ある担体を前記卑金属ウォッシュコート組成物で被覆し、そして
前記卑金属アンダーコートを少なくとも１層の触媒ウォッシュコート組成物で被覆する、
ことを含んで成る方法。
４１．触媒と上流のＨＥＧＯセンサーと下流のＨＥＧＯセンサーを含んで成っていて前記触媒が卑金属アンダーコートと少なくとも１種の触媒層を含んで成る排気装置製品が示す酸素貯蔵能力を監視する方法であって、
未燃焼炭化水素、窒素酸化物、酸素および一酸化炭素を含んで成る排気ガスを前記排気装置製品に通し、
前記上流および下流のＨＥＧＯセンサーの各々が示す電圧変化の頻度を記録し、
その記録された頻度を比較し、そして
その記録された頻度が前以て決めておいた比率に到達した時点で障害信号を送る、
ことを含んで成る方法。
４２．前記前以て決めておいた比率と前記触媒が示すＴＷＣ性能を相互に関係させる上記４１記載の方法。